(57)【要約】少なくとも２種の高分子層を含む多層高分子構造が提供され、それぞれの層はカーボンフィブリルを有する高分子組成物の混合物である。この多層高分子構造は、第１と第２の高分子層間に導電性材料を含んでもよい。電子部品包装用の多層高分子構造物の製造方法も提供される。多層高分子材料を用いて電気部品収納用トレーまたはパッケージを作成する。【特許請求の範囲】
【請求項１】
電子部品を保護する多層高分子構造物であって、互いに表面接触する少なくとも第１の高分子層と第２の高分子層を含み、前記第１と第２の高分子層のそれぞれが異なる量のカーボンフィブリルを含有することを特徴とする多層高分子構造物。
【請求項２】
前記第１と前記第２の高分子層のそれぞれが約０．２５重量％〜約３５重量％のカーボンフィブリルを含む請求項１に記載の多層高分子構造物。
【請求項３】
前記第１と前記第２の高分子層のそれぞれが約１．０重量％〜約１５重量％のカーボンフィブリルを含む請求項１に記載の多層高分子構造物。
【請求項４】
前記第１と前記第２の高分子層のそれぞれが約２．０重量％〜約７重量％のカーボンフィブリルを含む請求項１に記載の多層高分子構造物。
【請求項５】
前記第１の高分子層が約０．２５重量％〜約２５重量％のカーボンフィブリルを含み、前記第２の高分子層が約２重量％〜約３５重量％のカーボンフィブリルを含む請求項１に記載の多層高分子構造物。
【請求項６】
前記第１の高分子層と前記第２の高分子層の間に少なくとも導電性材料をさらに含む請求項１に記載の多層高分子構造物。
【請求項７】
前記導電性材料が接着剤である請求項６に記載の多層高分子構造物。
【請求項８】
前記第２の高分子層の表面抵抗が前記第１の高分子層の表面抵抗より少なくとも１桁大きい請求項１に記載の多層高分子構造物。
【請求項９】
それぞれの前記高分子層の表面抵抗が１ｘ１０１オーム／スクエア〜１ｘ１０１２オーム／スクエアの範囲内である請求項１に記載の多層高分子構造物。
【請求項１０】
前記第２の高分子層の表面抵抗が１ｘ１０１オーム／スクエア〜１ｘ１０６オーム／スクエアの範囲内である請求項９に記載の多層高分子構造物。
【請求項１１】
前記第１の高分子層の表面抵抗が１ｘ１０６オーム／スクエア〜１ｘ１０１２オーム／スクエアの範囲内である請求項９に記載の多層高分子構造物。
【請求項１２】
電子部品を保護する多層高分子構造物の製造方法であって、
（ａ）少なくとも第１の高分子層と第２の高分子層を形成するステップであって、それぞれの層が異なる量のカーボンフィブリルを含むステップ、と
（ｂ）前記第１と第２の高分子層を組み合わせて、前記多層高分子構造物を形成するステップとを含むことを特徴とする方法。
【請求項１３】
前記第１と第２の高分子層が約０．２５重量％〜約３５重量％のカーボンフィブリルを含む請求項１２に記載の方法。
【請求項１４】
前記第１の高分子層が０．２５重量％〜２５重量％のカーボンフィブリルを含み、前記第２の高分子層が２重量％〜３５重量％のカーボンフィブリルを含む請求項１２に記載の方法。
【請求項１５】
前記層が共押出成形または積層により、または２ショットもしくはマルチショット射出成形により、またはインサート射出成形により結合される請求項１２に記載の方法。
【請求項１６】
前記第１の高分子層が前記第２の高分子層より高い表面抵抗を有する請求項１２に記載の方法。
【請求項１７】
前記多層高分子構造物がトレーまたは包装材料に形成され、前記電子部品が前記第１の高分子層に接触する請求項１６に記載の方法。
【請求項１８】
前記第１または前記第２の高分子層に表面接触して第３の高分子層を形成することをさらに含み、前記第３の高分子層が約０．２５重量％〜約３５重量％のカーボンフィブリルを含む請求項１６に記載の方法。
【請求項１９】
電子部品包装用の２層高分子構造物の製造方法であって、（ａ）０．２６重量％〜２５重量％のカーボンフィブリルを含むポリマーを含む第１の溶融組成物から第１の高分子シートを形成するステップ、と
（ｂ）２重量％〜３５重量％のカーボンフィブリルを含むポリマーを含む第２の溶融組成物から第２の高分子シートを形成するステップ、と
（ｃ）前記第１と第２シートを結合させて前記２層高分子構造物を作成するステップとを含むことを特徴とする方法。
【請求項２０】
前記層が積層または共押出成形により、または２ショットもしくはマルチショット射出成形により、またはインサート射出成形により結合される請求項１９に記載の方法。
【請求項２１】
前記第１と第２の溶融組成物がステップ（ｃ）後に、または順次に硬化されるようにする請求項１９に記載の方法。
【請求項２２】
前記第１の高分子シートと前記第２の高分子シートの間に導電性接着剤を加えることをさらに含む請求項１９に記載の方法。
【請求項２３】
感受性電気部品用のコンテナであって、
（ａ）電気部品を支えるために採用された高分子材料の第１の層であって、前記第１の高分子層が、約０．２５重量％〜約２５重量％のカーボンフィブリルを含み、約１ｘ１０５オーム／スクエア〜約１ｘ１０１２オーム／スクエアの範囲の抵抗率を有する第１の層、と
（ｂ）前記第１の層に表面接触する高分子材料の第２の層であって、前記コンテナの外層を形成する前記第２の層が、約２重量％〜約３５重量％のカーボンフィブリルを含み、約１ｘ１０１オーム／スクエア〜約１ｘ１０６オーム／スクエアの範囲の抵抗率を有する第２の層とを含むことを特徴とするコンテナ。
【請求項２４】
前記第１の高分子層と前記第２の高分子層の間に少なくとも導電性材料をさらに含む請求項２３に記載のコンテナ。
【請求項２５】
前記導電性材料が接着剤である請求項２４に記載のコンテナ。
【請求項２６】
前記第１の高分子層と前記第２の高分子層がＰＥＴＧとＰＢＴの複合混合物を含み、前記混合物が約０重量％〜約１００重量％のＰＥＴＧを含み、残部がＰＢＴである請求項２３に記載のコンテナ。
【請求項２７】
高分子材料の前記第１または前記第２の層に表面接触する第３の高分子層をさらに含み、前記第３の高分子層が約０．２５重量％〜約３５重量％のカーボンフィブリルを含み、約１ｘ１０１オーム／スクエア〜約１ｘ１０１オーム／スクエアの範囲の抵抗率を有する請求項２３に記載のコンテナ。
【請求項２８】
電流が通るケーブル用の保護被覆であって、
（ａ）電気部品を支えるために採用された高分子材料の第１の層であって、前記第１の高分子層が、約０．２５重量％〜約２５重量％のカーボンフィブリルを含み、約１ｘ１０５オーム／スクエア〜約１ｘ１０１２オーム／スクエアの範囲の抵抗率を有する第１の層、と
（ｂ）前記第１の層に表面接触する高分子材料の第２の層であって、前記コンテナの外層を形成する前記第２の層が、約２重量％〜約３５重量％のカーボンフィブリルを含み、約１ｘ１０１オーム／スクエア〜約１ｘ１０６オーム／スクエアの範囲の抵抗率を有する第２の層とを含むことを特徴とする保護被覆。
【発明の詳細な説明】
【０００１】
（技術分野）
本発明は、一般的には導電性ポリマーに関するものであり、より詳細には、多層高分子材料から製造された帯電防止、電気的保護包装に関するものである。
【０００２】
（背景技術）
帯電防止材料
感受性の電気部品を足場にする静電気の急激な放電は、しばしば、その部品の電流保持能力をはるかに超えた電流をその部品に流す結果を招いている。このような部品を保護しその損傷と破壊を回避するためには、部品から静電気を徐放させることが重要である。この理由から、静電気感受性部品は、通常では高抵抗性の「帯電防止」材料から製造されたトレーに載せ、またはコンテナに入れて輸送および保管される。この材料の高い抵抗は、電流レベルがきわめて低い時だけは、材料中に電荷を通過させることができる。
【０００３】
また、静電気は、ケーブルに運ばれる信号品質に影響を与えることがある。静電気は、近くの電気信号に影響を与える電場を引起し、または電場に変化をもたらすことがある。帯電防止層は、これを信号ケーブルに組み込んで、近くの静電気の影響を低減することができる。
【０００４】
静電気感受性部品の輸送または保管に用いる帯電防止材料は、通常１ｘ１０６〜１ｘ１０１０オーム／スクエアの範囲の抵抗をもつ均一な導電性表面を有することを特徴とする。一般的に、ポリマーは非導電性であるが、導電性の不純物または添加剤を含有する高分子組成物シートは、通電を可能にすることができ、かつ帯電防止材料として使用可能である。論じられる添加剤は、金属粉末、金属ファイバー、イオン導電性ポリマー、本質的に導電性のポリマー粉末（例えば、ポリピロール）、カーボンファイバーまたはカーボンブラックを含むが、これらに限定されない。
【０００５】
従来技術の高分子材料から成るパッケージとトレーは、感受性部品から電荷を消散させるのに適するとはいえ、トレーまたはパッケージの外部で発生した電荷から部品を保護しない。慣用の従来技術のトレーまたはパッケージが、十分高電圧の電流ソースに接触する時、電流はトレーまたはパッケージ内を流れ、かつそこに置かれた部品内を流れて、部品に損傷を与える。従来技術の単層高分子材料から成るトレーおよびパケージは、電流を部品から離別する手段を提供しないので、トレーまたはパッケージの外で発生した電荷に対する部品の保護に適していない。さらに、従来技術の単層材料の効果は、特定範囲の電圧または周波数に限定されるに違いない。
【０００６】
カーボンナノチューブ
本発明は、サブミクロンのグラファイトカーボンフィブリルの分野に属するものであり、時には気相成長カーボンファイバーまたはナノチューブとも呼ばれる。カーボンフィブリルは、１．０μ以下、好ましくは０．５μ以下、さらにより好ましくは０．２μ以下の直径をもつバーミキュラーカーボン堆積物である。このカーボンフィブリルは、種々の形態で存在し、金属表面で種々の炭素含有気体の接触分解により製造されている。このようなバーミキュラーカーボン堆積物は、電子顕微鏡の出現以来ほとんどずっと観察されている。（Ｂａｋｅｒｎｄ　Ｈａｒｒｉｓ，Ｃｈｅｍｉｓｔｒｙ　ａｎｄ　Ｐｈｙｓｉｃｓ　ｏｆ　Ｃａｒｂｏｎ，　Ｗａｌｋｅｒ　ａｎｄ　Ｔｈｒｏｗｅｒ編集、第１４巻、１９７８、８３頁；Ｒｏｄｒｉｇｕｅｚ，Ｎ．，Ｊ．Ｍａｔｅｒ．Ｒｅｓｅａｒｃｈ，第８巻、３２３３頁（１９９３））。
【０００７】
１９７６年、Ｅｎｄｏらは、このようなカーボンフィブリルが成長する基本原理を解説しており、本明細書ではこれを参考として援用する（Ｏｂｅｒｌｉｎ，　Ａ．ａｎｄ　Ｅｎｄｏ，Ｍ．，Ｊ．ｏｆ　Ｃｒｙｓｔａｌ　ｇｒｏｗｔｈ，第３２巻（１９７６年）、３３５〜３４９頁）。これらのカーボンフィブリルは、金属触媒粒子が発生源であると見られており、この触媒粒子は、炭化水素含有気体の存在下で、炭素中で過飽和になっている。Ｅｎｄｏらによれば、円筒状の規律正しいグラファイトコアが突き出され、コアは直ちに熱分解的に堆積したグラファイト外層で被覆される。熱分解被覆をもつフィブリルは、典型的には０．１μ以上、より典型的には０．２〜０．５μの直径をもっている。
【０００８】
１９８３年、Ｔｅｎｎｅｎｔの米国特許第４，６６３，２３０号は、連続サーマルカーボン被覆がなく、フィブリル軸に実質的に平行な多層グラファイト外層を有するカーボンフィブリルを解説しているので、本明細書ではこれを参考に援用する。カーボンフィブリルが円筒軸を有することが特徴となっているように、グラファイトの曲面層の接線に垂直な軸は、このフィブリル円筒軸に実質的に垂直である。通常、このフィブリルは、０．１μ以下の直径であり、長さと直径の比は少なくとも５である。好ましくは、このフィブリルは、連続サーマルカーボン被覆、すなわちフィブリル製造のために用いた原料ガスの熱分解から生じた熱分解的堆積カーボンが実質的に存在しない。このように、Ｔｅｎｎｅｎｔの発明は、より小さい直径のフィブリル、典型的には３５〜７００Å（０．００３５〜０．０７０μ）へのアクセス、および規則正しい「成長したままの」グラファイト表面へのアクセスを与える。未完の構造で、しかも熱分解カーボン外層もないフィブリル状カーボンもできている。
【０００９】
本出願で教示するように酸化され得るカーボンナノチューブは、市販のカーボン長繊維と区別できる。少なくとも１０４、しばしば１０６またはそれ以上のアスペクト比（ＬＩＤ）をもつファイバーとは対照的に、カーボンフィブリルは望ましくは大きく、また必然的に有限のアスペクト比を有する。また、長繊維の直径は、フィブリルの直径よりはるかに大きく、常に１．０μより大きい、典型的には５〜７μである。
【００１０】
Ｔｅｎｎｅｎｔらの米国特許第５，１７１，５６０号は、サーマル被覆がないカーボンフィブリルで、フィブリル軸に実質的に平行なグラファイト層を有し、このフィブリル軸上のこの層の突起がフィブリル直径の少なくとも２倍の距離に向けて伸長するカーボンフィブリルについて解説しており、本明細書では参考としてこれを援用する。典型的には、このようなフィブリルは、実質的に一定の直径を有する実質的に円筒状のグラファイトナノチューブであり、そのｃ軸が円筒状軸に対して実質的に垂直な円筒状グラファイトシートを含んでいる。このフィブリルは、実質的に熱分解的に堆積したカーボンを有さず、その直径は０．１μより小さく、かつ長さと直径の比は５より大である。これらのフィブリルは本発明の方法で酸化できる。
【００１１】
ナノチューブ軸上のグラファイト層の突起がナノチューブ直径の２倍以下の距離に向けて伸長する時、グラファイトナノチューブのカーボン面、断面はヘリンボンの外観を呈する。これをフィッシュボーンフィブリルという。Ｇｅｕｓの米国特許第４，８５５，０９１号は、熱分解被覆が実質的に存在しないフィッシュボーンフィブリルの製造方法を提供しており、本明細書では参考としてこれを援用する。また、これらのカーボンナノチューブは、本発明の実施に有用である。
【００１２】
上記の接触反応的に成長したフィブリルに類似した形態と構造のカーボンナノチューブが、高温度カーボンアーク中で成長する（Ｉｉｊｉｍａ，Ｎａｔｕｒｅ，３５４，５６，１９９１）．現在では、これらのアーク成長ナノファイバーが、初期の接触反応的に成長したＴｅｎｎｅｎｔのフィブリルと同一の形態と構造を有することが受け入れられている（Ｗｅａｖｅｒ，Ｓｃｉｅｎｃｅ，２６５，　１９９４）。また、後に会話的に「バッキーチューブ」と言われた、アーク成長カーボンは、本発明に有用である。
【００１３】
カーボンナノファイバーは、補強材料として商業的に入手可能なカーボン長繊維、および標準的グラファイトならびにカーボンブラックなど他の形態のカーボンとは物理的および化学的に異なる。その構造ゆえに、標準グラファイトは、酸化されてほとんど完全な飽和状態になる。さらに、カーボンブラックは、一般的にはグラフェン構造、不規則な２０個の核の周囲にカーボン層を有するほぼ球状粒子の形態を有する非晶質カーボンである。この差異は、グラファイトとカーボンブラックをナノチューブ化学の予測者にはしない。
【００１４】
カーボンナノチューブの凝集
製造されたカーボンナノチューブは、個々のナノチューブ、ナノチューブの凝集体またはその双方の形態であってもよい。
【００１５】
ナノチューブは、下記のような凝集体；種々の形態と構造を有する凝集体（走査型顕微鏡により測定されるように）であって、そこではナノチューブが互いにランダムに絡み合ってバードネスト（「ＢＮ」）に似たナノチューブの絡み合いボールを形成する凝集体；または、直線ないし僅かに曲線状の、または捩じれたカーボンナノチューブからなる凝集体であって、実質的には同様の相対的配向を有し、かつコムドヤーン（「ＣＹ」）の外観を有する凝集体、例えばそれぞれのナノチューブの縦軸（個体は曲がりまたは捩じれているが）が、束内で周囲のナノチューブの方向と同一の方向に延びている凝集体；または、直線ないし僅かに曲線状または捩じれたナノチューブから成る凝集体であって、互いに緩く絡み合って「オープンネット」（「ＯＮ」）構造を形成する凝集体として製造される。オープンネット構造では、ナノチューブの絡み合い程度は、コムドヤーン凝集体（個々のナノチューブは実質的に同一の相対的配向を有する）で観察されるものより大きく、しかもバードネストのそれよりは小さい。
【００１６】
凝集体の形態と構造は、触媒担体の選択により管理できる。球状担体は、全方向にナノチューブを成長させてバードネスト凝集体を形成させる。コムドヤーンとオープンネット凝集体は、１つまたは複数の易へき開性平面を有する担体、例えば１つまたは複数の易へき開性平面および１グラム当り少なくとも１ｍ２の表面積を有する担体金属上に堆積したイオンまたはイオン含有金属触媒粒子を用いて製造される。Ｍｏｙらの米国特許出願番号０８／４６９，４３０号、１９９５年６月６日出願、標題「Ｉｍｐｒｏｖｅｄ　Ｍｅｔｈｏｄｓ　ａｎｄ　Ｃａｔａｌｙｓｔｓ　ｆｏｒ　ｔｈｅ　Ｍａｎｕｆａｃｔｕｒｅ　ｏｆ　Ｃａｒｂｏｎ　Ｆｉｂｒｉｌｓ」は、種々の形態と構造（走査型電子顕微鏡で測定されるように）を有する凝集体として製造されるナノチューブを解説しており、本明細書では参考としてこれを援用する。
【００１７】
カーボンナノチューブまたはナノファイバー凝集体の形成に関するさらに詳細な解説が、Ｔｅｎｎｅｎｔの米国特許第５，１６５，９０９号、Ｍｏｙらの米国特許第５，４５６，８９７号、Ｓｎｙｄｅｒらの１９８８年１月２８日出願の米国特許出願番号０７／１４９，５７３号および１９８９年１月２８日出願のＰＣＴ出願番号ＵＳ８９／００３２２号（「Ｃａｒｂｏｎ　Ｆｉｂｒｉｌｓ」）ＷＯ８９／０７１６３、Ｍｏｙらの１９８９年９月２８日出願の米国特許出願番号４１３，８３７号および１９９０年９月２７日出願のＰＣＴ出願番号ＵＳ９０／０５４９８号（「Ｂａｔｔｅｒｙ」）ＷＯ９１／０５０８９、およびＭａｎｄｅｖｉｌｌｅらの１９９５年６月７日出願の米国出願番号０８／４７９，８６４および１９９４年８月２日出願の米国出願番号０８／２８４，９１７、およびＭｏｙらの１９９４年１０月１１日出願の米国出願番号０８／３２０，５６４の開示に見ることができ、これらの全ては本発明と同一の譲渡人に譲渡されており、本明細書では参考としてこれを援用する。
【００１８】
（発明の目的）
本発明の目的は、感受性の電気部品を静電気放電による損傷と破壊から保護するための改良された包装材料を提供することである。
【００１９】
本発明のさらなる目的は、電気部品用の改良されたパッケージと運搬トレーを提供することである。
【００２０】
本発明のさらなる目的は、改良された信号電送ケーブル用遮蔽材を提供することである。
【００２１】
（発明の概要）
多層の高分子層の包装材料が提供される。それぞれの層は、ポリマーとカーボンフィブリルの混合物を含んでいる。多層材料は、１ｘ１０６オーム／スクエア〜１ｘ１０１０オーム／スクエアの範囲の均一な表面抵抗をもった内層と、内層のそれよりも低い表面抵抗をもった外層を有する。この内外層は、互いに直接接触していてもよく、または２者間に導電材料の中間層があってもよい。それぞれの中間層は、少なくとも１０１０オーム／スクエアの表面抵抗を有する任意の材料から作成できる。包装材料の表面抵抗は、１００．５〜１０１０オーム／スクエアの範囲、好ましくは１０１〜１０８オーム／スクエアの範囲にわたる。
【００２２】
２層高分子構造では、第１の層は０．２５重量％〜２５重量％のカーボンフィブリルを有するポリマーを含有する。このフィブリル濃度が、１ｘ１０６〜１ｘ１０１０オーム／スクエアの範囲の表面抵抗をもった帯電防止層を提供する。第２の層は、２重量％〜３５重量％のカーボンフィブリルを含有することができ、これにより第１の帯電防止層に比較して低い抵抗値を提供することができる。それぞれの高分子層は、約０．５ミル〜約１７５ミルの厚さ、好ましくは約５ミル〜約３０ミルの厚さをもつことができる。全多層高分子構造の厚みが如何様にもなることは、所定の用途に対して望ましいことである。例えば、本発明の構造は、約１ミル〜約２５０ミル、好ましくは約２ミル〜約１００ミル、最も好ましくは約１０ミル〜約６０ミルが可能である。
【００２３】
先ず、本発明の種々の層を含むそれぞれの高分子組成物を作成した後、これらを組み合わせて複合多層材料を作成する。もし、高分子組成物の個々の層を硬化させた後に結合できるならば、結合過程は個々の層を融合させる加熱加圧から成り立つ。しかし、高分子材料の個々の層は、硬化前に結合することが好ましい。これは、共有押出成形過程を経て実施可能であり、２種またはそれ以上の高分子組成物を単一の開口部に押し込む。共有押出成形により製造した多層材料を扁平シートとして硬化させるか、或いは望ましい最終生成物の形態で、即ちトレーの形態で金型内に収めてもよい。それぞれの高分子層は、任意の応用可能なポリマー処理に従って処理することができ、カーボンフィブリル充填はその処理性能に制約を加えないことが判っている。
【００２４】
本明細書で用いる「硬化（ｃｕｒｅ）」または「硬化（ｃｕｒｉｎｇ）」は、通常、熱の伝達および／または化学薬品の適用により物理的および／または化学的変化を引起して、原料ポリマーまたは反応性ポリマーシステムから完成条件および使用条件への変換の過程を言う。溶融高分子組成物を固体層または固体シートに冷却することは、硬化の一例である。硬化の他の例は、熱硬化製品を架橋する過程である。
【００２５】
本発明の高分子材料は、感受性電気部品の輸送および／または保管に適する多くの形状または形態のいずれか１つ、即ちトレーおよびパッケージに形成できる。本発明の材料をトレーまたはパッケージに形成する時、この材料の帯電防止層は、トレーまたはパッケージの内部に面するように、かつ部品に直接接触するように位置づけられる。この材料のより導電性の高分子層が、トレーまたはパッケージの外部表面を形成する。
【００２６】
内部帯電防止層より高導電性の多層材料から成る外層をもつ利点は、その外層がこの材料から成るトレーまたはパッケージの外部で発生した全ての電流に対して分路として機能することである。電荷ソースがこの多層材料から成るトレーまたはパッケージの外部表面と接触する時、この外層が電流を外表面上の一つの場所に導き、電流がこの点で材料から離れる。比較的高い抵抗をもつ内部帯電防止層は、電流がこの層および他方の側面上に存在する部品内に流入することを妨げる。
【００２７】
この多層材料は、電気的特性に勾配が望まれる他の用途に使用可能である。フィブリル濃度の変化は、得られた複合物の導電性および誘電率の双方に変化をもたらすことが可能になる。その他用途には、異なる水準のカーボンフィブリルをもつ層から作成された絶縁レンズ、ケーブルまたは電子部品用の電界緩和絶縁層と、ケーブルまたは信号電送ライン用の選択的遮蔽材料またはＥＭＩ帯域ろ過器がある。
【００２８】
これらの例では、層中の異なる水準のカーボンフィブリルが、層に垂直な電流または電荷の流れを非対称的に変更し、または電界を変更する。
【００２９】
（発明の詳細な説明）
本発明の好ましい実施形態において、図１の断面図に示されるように、この材料は２つの層を有する。本発明の高分子材料１は、第１の層１ａと第２の層１ｂから成る複合物であり、それぞれの層はポリマーとカーボンフィブリルの混合物である。それぞれの高分子組成物の電気抵抗は、組成物中のフィブリル濃度に反比例する、即ちフィブリル濃度が高くなるほど、組成物の電気抵抗が低くなる。それ故、２．５重量％濃度のカーボンフィブリルを有する高分子材料の第１の層１ａは、約１ｘ１０７オーム／スクエアの表面抵抗を有する。フィブリル濃度が５．０重量％の第２の層１ｂは、わずか約１ｘ１０４オーム／スクエアの表面抵抗を有する。
【００３０】
典型的には、カーボンフィブリルは、フィブリルの円筒軸の周辺に実質的に濃縮して堆積したグラファイト外層をもつバーミキュラチューブの形態である。フィブリルは、熱的に堆積したサーマルカーボン被覆を実質的にもたないことが好ましい。
【００３１】
カーボンフィブリルの長さ：直径比は、少なくとも５、より好ましくは少なくとも１００である。カーボンフィブリルは、５００ナノメータ以下の直径をもつカーボンフィラメントである。長さ：直径比が少なくとも１０００であるフィブリルがより好ましい。フィブリルの壁厚は、好ましくは３．５と７５ナノメータの間であるフィブリル外径の約０．１〜０．４倍である。高強度フィブリルを必要とする用途、例えばフィブリルを補強材料として用いる用途では、フィブリル外径は全長にわたって実質的に一定である。
【００３２】
本発明に用いる好ましい種類のポリマーは、一般的に、熱硬化性樹脂、熱可塑性樹脂、エラストマーおよび無機ポリマーである。また、２種またはそれ以上の相容性または部分的相容性ポリマーと定義されるある種のポリマーアロイ、および個々の非相容相と定義されるブレンドが好ましい。熱硬化性樹脂およびエラストマーの特殊な例としては、ポリウレタン、天然ゴム、合成ゴム、エポキシ樹脂、フェノール樹脂、ポリエステル、ポリアミド、およびシリコーン樹脂がある。熱可塑性樹脂の特殊な例としては、ポリアセタール、ポリアクリル、アクリロニトリル−ブタジエン−スチレン樹脂、ポリカーボネート、ポリスチレン、ポリエチレン、スチレン−アクリロニトリル樹脂、ポリプロピレン、ポリエチレンテレフタレート、ポリブチレンテレフタレート、ポリアミド（６、６／６、６／１０、６／１２、１１または１２）、ポリアミド−イミド、ポリアリーレート、ポリウレタン、熱可塑性オレフィン樹脂（即ち、ポリプロピレン／エチレン、プロピレンおよびゴムなどのインパクト改良材）、熱可塑性エラストマー、ポリアリールスルホン、ポリエーテルスルホン、ポリフェニレンスルフィド、ポリビニルクロライド、塩素化ポリビニルクロライド、ポリスルホン、ポリエーテルイミド、ポリテトラフルオロエチレン、弗素化エチレンプロピレン樹脂、ペルフルオロアルコキシ樹脂、ポリクロロトリフルオロエチレン、エチレンテトラフルオロエチレン樹脂、ポリビニリデンフロライド、ポリビニルフロライド、ポリエーテルケトン、ポリエーテルエーテルケトンおよびポリエーテルケトンエーテルケトンがある。アロイおよびブレンドの特殊な例としては、アクリロニトリル−ブタジエン−スチレン／ポリアミド、ポリカーボネート／アクリロニトリル−ブタジエン−スチレン、アクリロニトリル−ブタジエン−スチレン／ポリビニルクロリド、ポリフェニレンエーテル／ポリスチレン、ポリフェニレンエーテル／ポリアミド、ポリスルホン／アクリロニトリル−ブタジエン−スチレン、ポリカーボネート／熱可塑性ウレタン、ポリカーボネート／ポリエチレンテレフタレート、熱可塑性エラストマーアロイ、ポリアミド／エラストマー、ポリエステル／エラストマー、ポリエチレンテレフタレート／ポリブチルエレフタレト、アセタール／エラストマー、スチレン−無水マレイン酸／アクリロニトリル−ブタジエン−スチレン、ポリエーテルエーテルケトン／ポリエーテルスルホン、ポリエチレン／ポリアミドおよびポリエチレン／アセタールがある。無機ポリマーの特殊な例には、リン系化合物およびケイ素樹脂がある。
【００３３】
本発明の好ましい実施形態では、ポリマーは、有利な特性を有するポリマーと相容化剤とのブレンドまたは有利な特性を有するポリマーとポリマーのブレンドを助ける変性樹脂を含有する相容化剤とのブレンドを含む。このようなブレンドの特殊な例には、ポリフェニレンエーテル（ＰＰＥ）またはポリフェニレンオキシド（ＰＰＯ）とポリアミド（例えば、ナイロン）またはポリカルボン酸反応体とのブレンドがある。ポリマーと相容化剤またはポリマーと相容化剤、変性剤とのブレンドの例は、米国特許第４，９８８，７７５号および第５，１３２，３６５号とヨーロッパ特許出願第９０１２４３１０．５号、第９０３００８４１．５号および第９２１０９１００．５号に解説されている。
【００３４】
この高分子組成物を含む本発明に係る種々の多層構造物の各層は、Ｎａｈａｓｓらの米国特許第５，６４３，５０２号、第５，６５１，９２２号および第５，５９１，３８２号に記載された方法など、知られた方法で製造可能である。Ｎａｈａｓｓらの米国特許第５，５９１，３８２号、第５，６５１，９２２号および第５，６４３，５０２号は、カーボンフィブリルを含有し、その少なくとも一部が凝集体の形態であり、実質的にその全凝集体の直径が３５ｐｍ以下である改良された強靭性および導電性をもつ高分子組成物を開示している。この高分子組成物の製造方法も、開示されている。この方法は、殆どのカーボンフィブリルが凝集体の形態をとっているカーボンフィブリルと高分子材料とを、せん断力を適用して実質的に全ての凝集体の直径が３５ｐｍ以下になる迄凝集体を破壊し、これを高分子材料中に分配して、混合することを含んでいる。本明細書では、詳細に述べられたこれらＮａｈａｓｓらの特許を参考として援用する。
【００３５】
層１ａと層１ｂを組み合わせる１つの方法は、先ずそれぞれの組成物を個々の扁平シートに成形し、そのシートを硬化させることを含む。硬化後に、これらのシートを高熱圧の条件下で一緒に加圧して互いに融合させる。また、導電性接着剤を用いて高分子組成物の個々のシートを相互に結合させてもよい。
【００３６】
他の方法は、２つのシートをインサートまたはオーバーモールドすることである。この方法では、射出成形機を用いて第１の層を成形する。得られた要素を第２の型に置き、第１の層上に第２の層を成形する。第２の層からの熱が、第１の層と第２の層間を溶融結合させる。このように順次、層を硬化させる。また、特殊な２−ショットまたはマルチ−ショット成形機を用いて、同様な効果が得られる。この成形機は、高分子材料を同一の型に射出する２つまたはそれ以上のバレルをもつ装置である。導電性の異なる材料を異なるバレルに入れ、この材料を別々に型に射出して２つまたはそれ以上の積層された要素を作成する。
【００３７】
多層ポリマー構造のそれぞれの層を構成する高分子組成物を調整した後、この組成物を図３に概略描写した共有押出方法で結合させることが好ましい。
【００３８】
この好適な方法で、２つまたはそれ以上の粘ちょう材料を組み合わせて多層製品を作成する。第１の層１ａと第２の層１ｂ用の高分子組成物を開口部に強制的に通過させた後に２つの組成物を硬化させる。これにより型押しが可能な高分子組成物の多層シートを形成する。同様な方法により、ケーブルまたはワイヤー用の多層チューブまたはジャッケトを共有押出成形することができる。
【００３９】
図２は、本発明の多層材料から作成したトレー３を示す。この材料から成る第１の層１ａが、トレー３の内部帯電防止表面を形成する。２．５重量％のカーボンフィブリル濃度が、約１ｘ１０７オーム／スクエアの表面抵抗をもった内層を与える。この内層１ａの高水準の表面抵抗が、トレー３内に置かれた部品に溜まった静電気を徐々に消滅させることを可能にする。この静電気は、内層１ａと電気的に接触する外層１ｂを通って消滅する。
【００４０】
第２の層１ｂは、トレー３の外表面を形成し、約１ｘ１０４オーム／スクエアの表面抵抗を有する。第２の層は、約５重量％のカーボンフィブリルを含有し、かつ層１ａに比べて層１ｂの抵抗が低いことにより、層１ｂはトレー外部からトレー内に電荷が流入してトレー内の部品を損傷させるリスクを低減する。層１ｂは、電流をトレー内の感受性部品から離す分路として機能する。図２中の４はトレー３を使用して運搬される電気部品を表す。
【００４１】
本発明の多層高分子材料は、射出成形、ブロー成形、ＲＩＭまたは高分子材料成形用として一般に知られた他の任意の手段によって、トレー、パッケージ、ボックスなどを含む任意の形状または形態に成形することができる。本発明の包装材料の帯電防止特性は、ＡＳＴＭＤ−２５７に記載された方法に従って測定できる。
【００４２】
（発明を実施するための最良の形態）
以下の実施例は、本発明のさらなる評価を与えるために役立つが、如何なる場合にも本発明の有効な範囲を限定することを意味するものではない。
【００４３】
実施例１〜９
本明細書に参考として援用した、Ｎａｈａｓｓに与えられた米国特許第５，６５１，９２２号の実施例の項に記載された方法に従って、１５％フィブリル充填を含むマスターバッチを作成した。バードネスト（ＢＮ）凝集体から得られた１５重量％のカーボンフィブリルとシクロヘキサンジメタノール変性の８５重量％ポリエチレンテレフタレート（ＰＥＴＧ）を有するマスターバッチの配合物が作成された。その他のマスターバッチ組成物は、バードネスト型凝集体から得られた１５重量％のカーボンフィブリルと８５重量％のポリブチレンテレフタレート（ＰＢＴ）を含んでいた。さらに他のマスターバッチ組成物は、バードネスト型凝集体から得られた１５重量％のカーボンフィブリル、０．５重量％のポリテトラフルオロエチレン（ＰＴＦＥ）と残部のＰＥＴＧを含むように作成された。
【００４４】
上記マスターバッチ組成物は、下表１に掲載した他の配合物を作成するために用いた。例えば、ＰＥＴＧ／５ＢＮ製品を作成するために、３３．５％のＰＢＴ／１５ＢＮを６６．７％のＰＥＴＧポリマーと混合した。ＰＢＴとＰＥＴＧはエステル交換してシングルフロー転移温度を有する２種のポリマーのハイブリッド型混合物を形成し、その状態で非晶質である。これらの配合に用いた衝撃改質剤（ＩＭ）はラバーであった。例えば、表１の配合７は、２重量％の衝撃改質剤、５重量％のバードネスト型凝集体から得たカーボンフィブリル、２８重量％のＰＢＴと６５重量％のＰＥＴＧのハイブリッド型混合物を含んでいる。それぞれの配合の電気的特性、体積抵抗および表面抵抗などを測定し、下の表１にそれぞれの配合に対して掲載する。
【００４５】
2004503400.tif 000002
【００４６】
試料の体積を通るＤＣ抵抗を２ボルトで測定し、図４のテストセットアップ図で示す式を用いて体積抵抗率に変換した。射出成形した抗張力測定バーの各端部からタブを切り取った後、各端部１に銀導電性ペイントで電極をペイントした。マルチメータのリード線を、試料上の銀ペイント電極ストリップ２ａと２ｂに接触させて表面抵抗率測定を行い、かつ銀ペイント電極ストリップ３ａと３ｂに接触させて体積抵抗率測定を行なった。図４において、ｄは表面抵抗率試験のための電極間隙であり、ｌは体積抵抗率試験のための電極間隙であり、ｗは電極幅、かつｔは資料の厚さであり、全ての値はｃｍで測定される。前記の変数を基にして、下式のように表面および体積抵抗率が計算される。
表面抵抗率（オーム／スクエア）＝抵抗［オーム］／（ｄ［ｃｍ］／ｗ［ｃｍ］）
体積抵抗率（オーム・ｃｍ）＝抵抗［オーム］ｘｔ［ｃｍ］／（ｌ［ｃｍ］／ｗ［ｃｍ］）
【００４７】
（実験結果の検討）
上記配合のいずれか１つを他の配合と組み合わせて、本発明の包装材料作成に有用な２層高分子構造の作成が可能である。例えば、２層高分子構造は、共有押出成形または積層により、かつオーバーモールドまたはツーショットモールドにより層間に導電性接着剤を形成して製造できる。次いで、得られた２層構造を加熱成形してトレーを作成するが、組成物１から製造した層は高表面抵抗率を有する内層となる。
【００４８】
特定の実施例を参考にして本発明を説明したが、これらの実施例は単に本発明を説明するためであり、限定するものと解釈されるべきではない。当業者であれば、本発明の精神と範囲から逸脱することなく記述された実施例を変更できる。
【図面の簡単な説明】
【図１】本発明の２層高分子材料の断面を示す。
【図２】図１の２層高分子材料から作成したトレーを示す。
【図３】フィブリルを含む高分子組成物から成る２層を示し、そのフィブリルは図１の２層導電性高分子材料から作成されている。
【図４】実施例１〜９の試料の体積を通るＤＣ抵抗を測定するために使用する成形抗張力測定バーのテストセットアップ図である。
【図４】
2004503400.tif 000003
【国際公開パンフレット】
2004503400.tif 000004
2004503400.tif 000005
2004503400.tif 000006
2004503400.tif 000007
2004503400.tif 000008
2004503400.tif 000009
2004503400.tif 000010
2004503400.tif 000011
2004503400.tif 000012
2004503400.tif 000013
2004503400.tif 000014
2004503400.tif 000015
2004503400.tif 000016
2004503400.tif 000017
2004503400.tif 000018
2004503400.tif 000019
2004503400.tif 000020
2004503400.tif 000021
2004503400.tif 000022
2004503400.tif 000023
2004503400.tif 000024
2004503400.tif 000025
2004503400.tif 000026
2004503400.tif 000027
【国際調査報告】
2004503400.tif 000028